(57)【要約】    【課題】優れた制電性と防音性とを兼備した制電性防音カーペットであって、特には制電性のさらなる改良と軽量化を実現することができる制電性防音カーペットの提供。    【解決手段】表面繊維基材１２の裏側に繊維質バッキング１９を設けた制電性防音カーペット１１であって、前記繊維質バッキング１９中に導電性ポリマー２０が含まれていることを特徴とする。  【選択図】図１
2009106365.tif 000002
【特許請求の範囲】
【請求項１】
表面繊維基材の裏側に繊維質バッキングまたは穴あき樹脂バッキングを設けた制電性防音カーペットであって、
前記繊維質バッキングまたは穴あき樹脂バッキング中に導電性ポリマーが含まれていることを特徴とする制電性防音カーペット。
【請求項２】
繊維質バッキングが繊維質シートからなり、該繊維質シートの構成繊維間及び構成繊維表面に導電性ポリマーが付着していることを特徴とする請求項１記載の制電性防音カーペット。
【請求項３】
繊維質バッキングが繊維質シートからなり、該繊維質シートの構成繊維に導電性ポリマーを含む導電性繊維を用いたことを特徴とする請求項１記載の制電性防音カーペット。
【請求項４】
穴あき樹脂バッキングが発泡樹脂シートからなり、該発泡樹脂シートのシート表面に導電性ポリマーが付着していることを特徴とする請求項１記載の制電性防音カーペット。
【請求項５】
穴あき樹脂バッキングが発泡樹脂シートからなり、該発泡樹脂シート中に導電性ポリマーが添加されていることを特徴とする請求項１記載の制電性防音カーペット。
【請求項６】
穴あき樹脂バッキングが発泡樹脂シートからなり、該発泡樹脂シートが導電性ポリマーによって構成されていることを特徴とする請求項１記載の制電性防音カーペット。
【請求項７】
発泡樹脂シートに孔あけ加工がなされていることを特徴とする請求項４〜６のいずれかに記載の制電性防音カーペット。
【請求項８】
表面繊維基材が、不織布、紙、織物、編物またはそれらの複合体からなり、該表面繊維基材の構成繊維間及び構成繊維表面に導電性ポリマーが付着していることを特徴とする請求項１〜７のいずれかに記載の制電性防音カーペット。
【請求項９】
表面繊維基材が、不織布、紙、織物、編物またはそれらの複合体からなり、該表面繊維基材の構成繊維に導電性ポリマーを含む導電性繊維を用いたことを特徴とする請求項１〜７のいずれかに記載の制電性防音カーペット。
【請求項１０】
表面繊維基材に所定のボリュームにパイルが打ち込まれており、前記パイルの構成繊維間及び構成繊維表面に導電性ポリマーが付着していることを特徴とする請求項１〜９のいずれかに記載の制電性防音カーペット。
【請求項１１】
表面繊維基材に所定のボリュームにパイルが打ち込まれており、前記パイルの構成繊維に導電性ポリマーを含む導電性繊維を用いたことを特徴とする請求項１〜９のいずれかに記載の制電性防音カーペット。
【請求項１２】
繊維質バッキングまたは穴あき樹脂バッキングと表面繊維基材とが接着剤層によって部分接着されており、前記接着剤層に導電性ポリマーが含まれていることを特徴とする請求項１〜１１のいずれかに記載の制電性防音カーペット。
【請求項１３】
接着剤層が蜘蛛の巣状に設けたホットメルト樹脂からなることを特徴とする請求項１２記載の制電性防音カーペット。
【請求項１４】
導電性ポリマーは炭素添加ポリマーであることを特徴とする請求項１〜１３のいずれかに記載の制電性防音カーペット。
【請求項１５】
導電性ポリマーにおける炭素添加量が１０〜３５重量％であることを請求項１４記載の制電性防音カーペット。
【請求項１６】
導電性ポリマーは、アミノポリエーテル変性シリコーンオイル、ポリピロール、ポリチオフェン、ポリアニリン、ポリフェニレン、及びそれらの誘導体から選ばれる１種若しくは２種以上を含んでいることを特徴とする請求項１〜１３のいずれかに記載の制電性防音カーペット。
【請求項１７】
表面繊維基材の裏面側に、導電性繊維を構成繊維とし、静電気を空中放電する機能を持つ放電紙を配置したことを特徴とする請求項１〜１６のいずれかに記載の制電性防音カーペット。
【請求項１８】
繊維質バッキングまたは穴あき樹脂バッキングに金属フタロシアニン化合物またはそれらの誘導体を含むことを特徴とする請求項１〜１７のいずれかに記載の制電性防音カーペット。
【請求項１９】
繊維質バッキングまたは穴あき樹脂バッキングの裏面に制電性防音カーペットを敷設する床面を係止する係止部が突出していることを特徴とする請求項１〜１８のいずれかに記載の制電性防音カーペット。
【発明の詳細な説明】
【技術分野】
【０００１】
本発明は、室内に敷設されるカーペット、コンピュータのオペレーション用チェアマット、部屋の出入り口に敷設される床面用マット、玄関マット、エレベータ内やエレベータホールの開閉扉前に敷設される床面用マット、あるいは自動車や電車、飛行機などの室内に敷設される床マットに適用される制電性防音カーペットに関する。詳細には優れた制電性と防音性を兼備した制電性防音カーペットに関する。
【背景技術】
【０００２】
従来、例えば自動車床面上には、フェルト層や不織布層を有して吸音性能に優れる床カーペットが敷かれている。
【０００３】
一方、この床カーペット上に載置される自動車用マットは、一般に不織基布にパイルを打ち込んだ繊維基材と、この繊維基材裏面に形成したバッキング層とから構成されていた。
【０００４】
ところが、自動車用マットにおけるバッキング層は、塩化ビニル樹脂などの合成樹脂からなり、遮音層として機能するようになっていたので、この自動車用マットを床カーペット上に載置した場合、風切り音などの車外からの騒音は、自動車用マットのバッキング層によって跳ね返されてしまい、車外からの騒音についての十分な対策がなされていなかった。
【０００５】
また、建物の室内や廊下の床面に敷設されるカーペットやマットについても同様に、繊維基材裏面のバッキング層が遮音層となっていて、カーペット上面から伝播する騒音については、これを跳ね返してしまい、十分な吸音対策がなされていなかった。
【０００６】
本発明者は、このような事情に鑑み鋭意研究の結果、さらに優れた吸音性能を有する防音カーペットを提供している。
【０００７】
この防音カーペットは、「繊維基材の裏面側にバッキング層を形成した防音カーペットであって、当該防音カーペットに、その表裏を貫通する多数の貫通孔を形成したことを特徴とする防音カーペット」を要旨とするものである（特許文献１参照）。
【０００８】
また、室内に敷設されるカーペット、コンピュータのオペレーション用チェアマット、部屋の出入り口に敷設される床面用マット、玄関マット、エレベータ内やエレベータホールの開閉扉前に敷設される床面用マット、あるいは自動車や電車、飛行機などの室内に敷設される床マットには、人体に帯電した静電気を吸収除去することで、人体に帯電した静電気に起因する放電現象による人体への電撃ショックを解消することを目的とした制電性シートが提案されている。
【０００９】
制電性シートとしては、例えば静電気を放電する機能を持つ放電紙を積層した繊維基材に導電性繊維を含むパイルを打ち込むと共に、繊維基材の放電紙側にバッキング層を形成したものがある（特許文献２参照）。
【００１０】
本発明者は、上記防音シート並びに制電性シートに関し、鋭意検討を重ねた結果、優れた制電性と防音性とを兼備した制電性防音シートを提案している。
【００１１】
この制電性防音シートは、図５に示すように「導電性繊維４を含み、静電気を空中放電させる繊維基材２の裏面側にバッキング層３を形成した制電性防音シート１において、前記繊維基材２の裏側にバッキング層３を積層するときに、前記バッキング層３上に導電性繊維５を散布すると共に、前記バッキング層３に針を貫通させて多数の貫通孔６を形成すると同時に前記針によって前記貫通孔６内に前記バッキング層３上に散布した導電性繊維５を押し込み、前記貫通孔６内に固定させたこと」を特徴とするものである（特許文献３参照）。
【特許文献１】特開２００２−２３８７３０号公報（１〜３頁、図１〜３）
【特許文献２】特開２００２−２８５４８０号公報（段落番号０００２〜０００３頁）
【特許文献３】特開２００５−２７８９０６号公報（請求項１）
【発明の開示】
【発明が解決しようとする課題】
【００１２】
本発明者は、優れた制電性と防音性とを兼備した制電性防音カーペットについて、特には制電性のさらなる改良と軽量化を目的として、鋭意検討を重ねた結果、本発明を完成するに至ったのである。
【課題を解決するための手段】
【００１３】
すなわち請求項１記載の発明は、表面繊維基材の裏側に繊維質バッキングまたは穴あき樹脂バッキングを設けた制電性防音カーペットであって、
前記繊維質バッキングまたは穴あき樹脂バッキング中に導電性ポリマーが含まれていることを特徴とする制電性防音カーペットをその要旨とした。
【００１４】
請求項２記載の発明は、繊維質バッキングが繊維質シートからなり、該繊維質シートの構成繊維間及び構成繊維表面に導電性ポリマーが付着していることを特徴とする請求項１記載の制電性防音カーペットをその要旨とした。
【００１５】
請求項３記載の発明は、繊維質バッキングが繊維質シートからなり、該繊維質シートの構成繊維に導電性ポリマーを含む導電性繊維を用いたことを特徴とする請求項１記載の制電性防音カーペットをその要旨とした。
【００１６】
請求項４記載の発明は、穴あき樹脂バッキングが発泡樹脂シートからなり、該発泡樹脂シートのシート表面に導電性ポリマーが付着していることを特徴とする請求項１記載の制電性防音カーペットをその要旨とした。
【００１７】
請求項５記載の発明は、穴あき樹脂バッキングが発泡樹脂シートからなり、該発泡樹脂シート中に導電性ポリマーが添加されていることを特徴とする請求項１記載の制電性防音カーペットをその要旨とした。
【００１８】
請求項６記載の発明は、穴あき樹脂バッキングが発泡樹脂シートからなり、該発泡樹脂シートが導電性ポリマーによって構成されていることを特徴とする請求項１記載の制電性防音カーペットをその要旨とした。
【００１９】
請求項７記載の発明は、発泡樹脂シートに孔あけ加工がなされていることを特徴とする請求項４〜６のいずれかに記載の制電性防音カーペットをその要旨とした。
【００２０】
請求項８記載の発明は、表面繊維基材が、不織布、紙、織物、編物またはそれらの複合体からなり、該表面繊維基材の構成繊維間及び構成繊維表面に導電性ポリマーが付着していることを特徴とする請求項１〜７のいずれかに記載の制電性防音カーペットをその要旨とした。
【００２１】
請求項９記載の発明は、表面繊維基材が、不織布、紙、織物、編物またはそれらの複合体からなり、該表面繊維基材の構成繊維に導電性ポリマーを含む導電性繊維を用いたことを特徴とする請求項１〜７のいずれかに記載の制電性防音カーペットをその要旨とした。
【００２２】
請求項１０記載の発明は、表面繊維基材に所定のボリュームにパイルが打ち込まれており、前記パイルの構成繊維間及び構成繊維表面に導電性ポリマーが付着していることを特徴とする請求項１〜９のいずれかに記載の制電性防音カーペットをその要旨とした。
【００２３】
請求項１１記載の発明は、表面繊維基材に所定のボリュームにパイルが打ち込まれており、前記パイルの構成繊維に導電性ポリマーを含む導電性繊維を用いたことを特徴とする請求項１〜９のいずれかに記載の制電性防音カーペットをその要旨とした。
【００２４】
請求項１２記載の発明は、繊維質バッキングまたは穴あき樹脂バッキングと表面繊維基材とが接着剤層によって部分接着されており、前記接着剤層に導電性ポリマーが含まれていることを特徴とする請求項１〜１１のいずれかに記載の制電性防音カーペットをその要旨とした。
【００２５】
請求項１３記載の発明は、接着剤層が蜘蛛の巣状に設けたホットメルト樹脂からなることを特徴とする請求項１２記載の制電性防音カーペットをその要旨とした。
【００２６】
請求項１４記載の発明は、導電性ポリマーは炭素添加ポリマーであることを特徴とする請求項１〜１３のいずれかに記載の制電性防音カーペットをその要旨とした。
【００２７】
請求項１５記載の発明は、導電性ポリマーにおける炭素添加量が１０〜３５重量％であることを請求項１４記載の制電性防音カーペットをその要旨とした。
【００２８】
請求項１６記載の発明は、導電性ポリマーは、アミノポリエーテル変性シリコーンオイル、ポリピロール、ポリチオフェン、ポリアニリン、ポリフェニレン、及びそれらの誘導体から選ばれる１種若しくは２種以上を含んでいることを特徴とする請求項１〜１３のいずれかに記載の制電性防音カーペットをその要旨とした。
【００２９】
請求項１７記載の発明は、表面繊維基材の裏面側に、導電性繊維を構成繊維とし、静電気を空中放電する機能を持つ放電紙を配置したことを特徴とする請求項１〜１６のいずれかに記載の制電性防音カーペットをその要旨とした。
【００３０】
請求項１８記載の発明は、繊維質バッキングまたは穴あき樹脂バッキングに金属フタロシアニン化合物またはそれらの誘導体を含むことを特徴とする請求項１〜１７のいずれかに記載の制電性防音カーペットをその要旨とした。
【００３１】
請求項１９記載の発明は、繊維質バッキングまたは穴あき樹脂バッキングの裏面に制電性防音カーペットを敷設する床面を係止する係止部が突出していることを特徴とする請求項１〜１８のいずれかに記載の制電性防音カーペットをその要旨とした。
【発明の効果】
【００３２】
本発明の制電性防音カーペットにあっては、制電性を付与する材料として導電性ポリマーを採用し、前記導電性ポリマーを繊維質バッキングまたは穴あき樹脂バッキング中に含ませたことから、制電性のさらなる改良と軽量化を実現することができる。
【発明を実施するための最良の形態】
【００３３】
以下、本発明の制電性防音カーペットを図面に示した好ましい実施の形態に従ってさらに詳しく説明する。本発明の制電性防音カーペットは、室内に敷設されるカーペット、コンピュータのオペレーション用チェアマット、部屋の出入り口に敷設される床面用マット、玄関マット、エレベータ内やエレベータホールの開閉扉前に敷設される床面用マット、あるいは自動車や電車、飛行機などの室内に敷設される床マットに好適に使用することができる。
【００３４】
本発明の制電性防音カーペットには、表面繊維基材の裏側に繊維質バッキングを設けたものと、表面繊維基材の裏側に穴あき樹脂バッキングを設けたものとがある。図１に示す制電性防音カーペット１１は、表面繊維基材１２の裏側に繊維質バッキング１３を設けた形態を示すものであり、該表面繊維基材１２には、例えばポリプロピレンやポリエチレンなどのポリオレフィン系繊維、ポリエチレンテレフタレートなどのポリエステル系繊維、ナイロン６、ナイロン６６などのポリアミド系繊維、ポリアクリロニトリルなどのアクリル系繊維、或いはポリビニルアルコール系繊維から選ばれる１種若しくは２種以上を構成繊維とする不織布、紙、織物、編物、或いはそれらを組み合わせた複合体を用いることができる。このため、制電性防音カーペット１１に当たった音は、表面繊維基材１２の構成繊維間を通過する過程で該構成繊維と衝突を繰り返し、このときに音のエネルギーが熱エネルギーとして変換され、音の減衰がなされるようになっている。
【００３５】
図１に示す形態では、表面繊維基材１２としてポリエチレン繊維、ポリプロピレン繊維等のオレフィン系繊維を構成繊維とする不織布を採用した。尚、繊維基材の素材や構造は特に限定されず、当該制電性防音カーペットの用途や使用状態を考慮して適宜決定すればよい。
【００３６】
また表面繊維基材１２は導電性繊維を含ませることで静電気を空中放電するようにすこともできる。導電性繊維を含む表面繊維基材１２の形態としては、後述するように、表面繊維基材１２に導電性繊維１８を含むパイル１３ａを打ち込んだ形態、或いは繊維基材１２の裏面側に放電紙１５を積層一体化させた形態を挙げることができる。
【００３７】
表面繊維基材１２にパイルをタフトした形態としては、導電性繊維１８を含むパイル１３ａと導電性繊維１８を含まないパイル１３ｂの２種をタフトしたものを好ましい例として挙げることができる。パイル１３ａ、１３ｂとしては、ポリエチレン、ポリプロピレン、ポリエステルなどの合成繊維、綿、羊毛などの天然繊維、レーヨンなどの半合成繊維を単独で、若しくは複数種組み合わせて混紡し、撚糸して所定の太さ（例えば１８００〜４０００デシテックス程度）にした糸からなるものを挙げることができる。この糸が表面繊維基材１２に所定のボリューム（例えば１インチ間に５〜１０本の割合）となるようにタフトされている。
【００３８】
尚、図面に示す形態では、導電性繊維１８を含むパイル１３ａと導電性繊維１８を含まないパイル１３ｂを表面繊維基材１２にタフトした例を示したが、これに限らず、パイルのすべてを導電性繊維１８を含むパイルとするなど、自由に変更することができる。
【００３９】
上記表面繊維基材１２にパイルをタフトした形態を採る場合、パイルの抜け止めを目的として接着剤層１４を形成するとよい。接着剤層１４は、例えばウレタン系湿気硬化型接着剤やホットメルト接着剤などからなる。尚、表面繊維基材１２の裏面に後述する放電紙１５やフェルト層１７を設ける場合、接着剤層１４はパイルの抜け止めと共に表面繊維基材１２に放電紙１５又はフェルト層１７を接合する接合手段となる。この場合、接着剤層１４は、表面繊維基材１２を透過した音が通過することができるようドット状、ネット状、線状あるいは円状など部分接着可能なものを用いるとよい。図示の例では、ホットメルト接着剤からなる蜘蛛の巣状のものであって、接着時の熱およびまたは圧力で薄膜化されるものを用いた。
【００４０】
部分接着可能な接着剤層１４を採用した場合、放電紙１５又はフェルト層１７と表面繊維基材１２とが部分接着されることになる。このため、接着剤層１４により放電紙１５又はフェルト層１７と表面繊維基材１２とが接着されると、放電紙１５又はフェルト層１７と表面繊維基材１２との間には接着剤層１４によって接着される部分と、接着されない部分とが形成されることになる。接着される部分は放電紙１５又はフェルト層１７と表面繊維基材１２との剥離を防止するように作用する。接着されない部分は放電紙１５又はフェルト層１７と表面繊維基材１２との間に隙間を形成し、この隙間内並びに放電紙１５又はフェルト層１７内を表面繊維基材１２を透過した音が通過する過程で、音のエネルギーが熱エネルギーとして変換され、音の減衰がなされるようになっている。
【００４１】
表面繊維基材１２が放電紙１５を含む形態を採る場合。放電紙１５には、炭素繊維、金属繊維、導電性セラミックス繊維等の導電性繊維、アクリル繊維、ポリエステル繊維等の合成繊維、パルプ、ポリビニルアルコールなどの熱可塑性バインダーを使用して抄紙して成り、その紙表面には導電性繊維の一部が突出しているものを用いるのが望ましい。このような放電紙１５としては、例えば導電性繊維を３〜１５重量％、アクリル繊維、ポリエステル繊維等の合成繊維を２０〜７０重量％（前記導電性繊維及び合成繊維の繊度は、ともに１ないし５ｄ、繊維長は３〜２０ｍｍ）、残部木材パルプ及び繊維状の熱可塑性バインダーを上記範囲内の比率で混合し、この混合物を叩解機を通して更に細断して均一な混合物とした後、湿式抄紙法によって製造されたものがある。この放電紙１３の１平方センチメートル当りには、５０本以上の導電性繊維（図示しない）が同放電紙１３表面より垂直方向或いは斜め方向に不規則に突出し、この突出部より静電気が空中放電するようになっている。
【００４２】
また図１に示す形態では、上記放電紙１５の内側に接着剤層１６を介してフェルト層１７を設けている。尚、接着剤層１６は、上述の接着剤層１４と同じであるためここでの説明は割愛する。フェルト層１７は、例えばポリプロピレンやポリエチレンなどのポリオレフィン系繊維、ポリエチレンテレフタレートなどのポリエステル系繊維、ナイロン６、ナイロン６６などのポリアミド系繊維、ポリアクリロニトリルなどのアクリル系繊維、或いはポリビニルアルコール系繊維から選ばれる１種若しくは２種以上を構成繊維とするものを用いることができる。図示の例では、ポリオレフィン系繊維を構成繊維とするフェルトを用いた。上述した表面繊維基材１２の裏側に繊維質バッキング１９が設けられている。
【００４３】
繊維質バッキング１９は、前記表面繊維基材１２の裏側で該表面繊維基材１２の形態を保持するものであり、該不織布、織物、編物、紙、フェルト、或いはそれらを組み合わせた複合体などの繊維質シートからなる。繊維質シートは、ポリプロピレンやポリエチレンなどのポリオレフィン系繊維、ポリエチレンテレフタレートなどのポリエステル系繊維、ナイロン６、ナイロン６６などのポリアミド系繊維、ポリアクリロニトリルなどのアクリル系繊維、或いはポリビニルアルコール系繊維から選ばれる１種若しくは２種以上を構成繊維としたものが好ましい。
【００４４】
図１に示す制電性防音カーペット１１は、繊維質バッキング１９中に導電性ポリマー２０が含まれている。繊維質バッキング１９中に導電性ポリマー２０を含むことで、該制電性防音カーペット１１における静電気のキャパシタは飛躍的に増大し、人体に帯電した静電気を瞬時に除去できるという効果を奏することになる。また、制電性防音カーペットに制電性を付与する付与手段として、導電性ポリマー２０は鉄や銅といった金属類に比べてきわめて軽量であることから、制電性防音カーペットの軽量化により効果的である。
【００４５】
このような作用効果を奏する導電性ポリマー２０としては、ポリエチレン、ポリプロピレン、ポリエステル、ポリウレタンなどのベース中に、アミノポリエーテル変性シリコーンオイル、ポリピロール、ポリチオフェン、ポリアニリン、ポリフェニレン、それらの誘導体、及び炭素から選ばれる１種若しくは２種以上の導電性付与剤を添加したものを挙げることができる。
【００４６】
導電性ポリマー２０における導電性付与剤の添加としては５〜６０重量％、好ましくは１０〜３５重量％、最適には１５〜３０重量％である。導電性付与剤の添加が５重量％を下回るとき、十分な導電性を得ることができず、導電性付与剤の添加が６０重量％を上回るときには、上回る分だけの性能を得ることができず不経済となる恐れがある。  導電性ポリマー２０の含有形態としては、繊維質バッキング１９をなす繊維質シートに導電性ポリマー２０を塗布又は含浸することで、繊維質シートの構成繊維間及び構成繊維表面に導電性ポリマー２０を付着させた形態を挙げることができる。
【００４７】
また別の含有形態としては、繊維質シートの構成繊維の全部又は一部を導電性ポリマー２０を含む導電性繊維とした形態を挙げることができる。導電性ポリマー２０を含む導電性繊維としては、例えば構成繊維の紡糸過程で繊維の構成成分として導電性ポリマー２０を含ませたもの、或いは構成繊維に導電性ポリマー２０を塗布又は含浸することで、繊維表面に導電性ポリマー２０からなる層（又は部分）を形成したものを挙げることができる。
【００４８】
尚、上述した表面繊維基材１２が、導電性繊維１８を含むパイル１３ａをタフトしたものであったり、該表面繊維基材１２の裏側に放電紙１５を設けたものであったりした場合、静電気のキャパシタはさらに増大すると共に、パイル１３ａに含まれる導電性繊維１８並びに放電紙１５からの空中放電効果によって、該制電性防音カーペット１１に人体から接地され蓄積された静電気が空中放電されて、静電気のキャパシタはより増すことになり、より効果的な静電気の除去がなされるようになる。また、パイル１３ａに含まれる導電性繊維１８及び放電紙１５による静電気の空中放電はコロナ放電であることから、静電気の除去の他に電磁波も吸収されることになる。
【００４９】
また、制電性防音カーペット１１における繊維質バッキング１９は、裏面に該制電性防音カーペット１１を敷設する床面を係止する係止部が突出した形態を採ることもできる。図１に示す形態では、繊維質バッキングの裏面側に、二重織物を表織物と裏織物とに分離した織物の表織物又は裏織物を一体化し、前記表織物又は裏織物を構成する糸のカット端２１を係止部とした。
【００５０】
次に、図２に示す制電性防音カーペットについて説明する。図２に示す制電性防音カーペット３１は、表面繊維基材３２の裏側に穴あき樹脂バッキング３９を設けたものである。尚、図２に示す制電性防音カーペット３１における表面繊維基材３２、導電性繊維３８を含むパイル３３ａ、導電性繊維３８を含まないパイル３３ｂ、放電紙３５、フェルト層３７、接着剤層３４、３６については、図１に示す制電性防音カーペット１１と同じであるため、ここでの説明は割愛する。
【００５１】
穴あき樹脂バッキング３９は、該制電性防音カーペットの補強および保形を行う目的で、表面繊維基材３２の裏側に形成されるものである。図２に示す例において、穴あきバッキング３９は発泡樹脂からなり、その構造は、表面繊維基材３２を通過した音が該穴あき樹脂バッキング３９内の微細孔を通して通過する過程で音の減衰がなされるよう連続気泡型構造となっている。
【００５２】
穴あき樹脂バッキング３９を構成する樹脂としては、例えばスチレンーブタンジエンースチレン共重合体、アクリルニトリルーブタジエン系共重合体、ウレタン樹脂等の高分子、スチレンーブタンジエンゴム、アクリルニトリルーブタンジエンゴム、ブタンジエンゴム、天然ゴム、イソプレンゴム等のゴム性高分子、またはこれらを複数種混合したものなどを挙げることができる。また、上記樹脂には必要に応じて充填剤、発泡剤、増粘剤、分散剤を加えることができる。
【００５３】
充填剤としては、例えば、ポリアクリル酸ソーダ、カルボキシメチルセルローズ、タルク、水酸化アルミニウム、酸化アンチモンなどが例示できる。発泡剤としては、例えば脂肪酸石けん、アルキルアリルスルホン酸ナトリウム、高級アルコール硫酸エステルナトリウム、Ｎーオクタデシルスルホコハク酸モノアミドジナトリウムなどが挙げられる。増粘剤としては、例えばポリアクリル酸ソーダ、カルボキシメチルセルローズ、ポリビニルアルコール、カゼイン、発酵多糖類などが挙げられるが、好ましくは低分子量のポリアクリル酸ソーダである。分散剤としては、例えばトリポリリン酸ソーダ、ヘキサメタリン酸ソーダなどが例示できる。
【００５４】
表面繊維基材３２の裏側に設けた穴あき樹脂バッキング３９は、多数の貫通孔４１と共に該制電性防音カーペット３１を床面に敷設したとき、床面を係止する係止部として機能する多数のズレ止め用のスパイク４２を有している。穴あき樹脂バッキング３９への貫通孔４１の形成（孔あけ加工）とスパイク４２の形成は、例えば図２及び図３に示すようにピン４３と凹部４４をロール表面に突設したピン付きロール４５と、ロール表面にゴム層４６を設け、前記ピン付きロール４５を押圧する押圧ロール４７とを用いて行うことができる。すなわち、これらピン付きロール４５と押圧ロール４６との間に、加熱によって半ゲル化状態とした発泡樹脂シート４８と表面繊維基材３２とを合わせて挿入することにより行うことができる。この場合、発泡樹脂シート４８に貫通孔４１とスパイク４２を形成して穴あき樹脂バッキング３９を製造するのと同時に穴あき樹脂バッキング３９と表面繊維基材３２とを圧着もなされるようになっている。
【００５５】
またピン付きロール４５内には冷水が流通し、ロール表面が冷却されるようになっているため、穴あき樹脂バッキング３９がピン付きロール４５に押圧ロール４７によって押圧されることにより冷却され、該ピン付きロール４５のピン４３及び凹部４４によって形成された貫通孔４１及びスパイク４２の形状が固定されるようになっている。
【００５６】
図３に示すピン付きロール４５におけるピン４３は、図２に示す穴あき樹脂バッキング３９の貫通孔４１に対応する形状を有するものである。このピン４３を図３に示すように、発泡樹脂シート４８側から貫通させることで、得られるバッキング３９には、開口方向に向かって径大となる円錐状をなしており、孔上部に鋭角な傾斜面を有する貫通孔４１が穿孔されるようになる。
【００５７】
また、穴あき樹脂バッキング３９の貫通孔４１の形成（孔あけ加工）と、穴あき樹脂バッキング３９と表面繊維基材３２の圧着は、図４（ａ）〜（ｆ）に示す多数のピン４９を設けた型５０を有するフラットプレス機５１を用いて行うこともできる。
【００５８】
図示の例では、型５０表面には、多数のピン４９と該制電性防音カーペット３１を敷設する床面を係止する係止部として機能するズレ止め用のスパイク４２を形成する凹部５２が形成されており（図４（ａ）参照）、この型５０内にゾル状の発泡樹脂を流し込み（図４（ｂ）参照）、次いで、型５０をバーナー５３によって加熱して前記発泡樹脂を半ゲル化し（図４（ｃ）参照）、次いで、半ゲル化された発泡樹脂上に表面繊維基材３２を置き（図４（ｄ）参照）、その後、押型５４によって前記表面繊維基材３２と発泡樹脂とを押圧することで、多数の貫通孔４１とズレ止め用のスパイク４２を有する穴あき樹脂バッキング３９の形成と、穴あき樹脂バッキング３９と表面繊維基材３２の圧着が同時になされるようになっている（図４（ｅ）参照）。こうして得られた制電性吸音カーペット３１は、型５０が冷水又は冷風５５によって冷やされることで、前記穴あき樹脂バッキング３９における多数の貫通孔４１とズレ止め用のスパイク４２の形状が固定されるようになっている（図４（ｆ）参照）。
【００５９】
こうして貫通孔４１が穿孔された穴あき樹脂バッキング３９を有する制電性吸音カーペット３１にあっては、表面繊維基材３２を通過してバッキング３９に到達した音が、このバッキング３９の連続気泡構造をなす内部を通過する過程で、さらに多数の貫通孔４１を構成する各孔壁面に衝突を繰り返し、やがて孔の開口から飛び出していく過程で、音の減衰がなされるようになっている。
【００６０】
また、図２に示す制電性吸音カーペット３１における穴あき樹脂バッキング３９には、導電性ポリマー４０が含まれている。穴あき樹脂バッキング３９中に導電性ポリマー４０を含むことで、該制電性防音カーペット３１における静電気のキャパシタは飛躍的に増大し、人体に帯電した静電気を瞬時に除去できるという効果を奏することになる。また、制電性防音カーペットに制電性を付与する付与手段として、導電性ポリマー４０は鉄や銅といった金属類に比べてきわめて軽量であることから、制電性防音カーペットの軽量化により効果的である。
【００６１】
このような作用効果を奏する導電性ポリマー４０としては、ポリエチレン、ポリプロピレン、ポリエステル、ポリウレタンなどのベース中に、アミノポリエーテル変性シリコーンオイル、ポリピロール、ポリチオフェン、ポリアニリン、ポリフェニレン、それらの誘導体、及び炭素から選ばれる１種若しくは２種以上の導電性付与剤を添加したものの他、穴あき樹脂バッキング３９を構成する樹脂、例えばスチレンーブタンジエンースチレン共重合体、アクリルニトリルーブタジエン系共重合体、ウレタン樹脂等の高分子、スチレンーブタンジエンゴム、アクリルニトリルーブタンジエンゴム、ブタンジエンゴム、天然ゴム、イソプレンゴム等のゴム性高分子、またはこれらを複数種混合したものをベースとして、このベースにアミノポリエーテル変性シリコーンオイル、ポリピロール、ポリチオフェン、ポリアニリン、ポリフェニレン、それらの誘導体、及び炭素から選ばれる１種若しくは２種以上の導電性付与剤を添加したものを挙げることができる。
【００６２】
導電性ポリマー４０における導電性付与剤の添加としては５〜６０重量％、好ましくは１０〜３５重量％、最適には１５〜３０重量％である。導電性付与剤の添加が５重量％を下回るとき、十分な導電性を得ることができず、導電性付与剤の添加が６０重量％を上回るときには、上回る分だけの性能を得ることができず不経済となる恐れがある。
【００６３】
尚、上述の導電性ポリマー２０、４０は表面繊維基材１２、３２にも含ませることができる。その含有形態としては、該表面繊維基材１２、３２に導電性ポリマー２０、４０を塗布又は含浸することで、該表面繊維基材１２、３２の構成繊維間及び構成繊維表面に導電性ポリマー２０、４０を付着させる形態、該表面繊維基材１２、３２の構成繊維の全部又は一部を導電性ポリマー２０、４０を含む導電性繊維とした形態を挙げることができる。導電性ポリマー２０、４０を含む導電性繊維としては、例えば構成繊維の紡糸過程で繊維の構成成分として導電性ポリマー２０、４０を含ませたもの、或いは構成繊維に導電性ポリマー２０、４０を塗布又は含浸することで、繊維表面に導電性ポリマー２０、４０からなる層（又は部分）を形成したものを挙げることができる。
【００６４】
また、表面繊維基材１２、３２に所定のボリュームにパイル１３ａ、１３ｂ、３３ａ、３３ｂを打ち込む場合、前記パイル１３ａ、１３ｂ、３３ａ、３３ｂの構成繊維間及び構成繊維表面に導電性ポリマー２０、４０が付着している形態や、表面繊維基材１２、３２に所定のボリュームに打ち込まれるパイル１３ａ、１３ｂ、３３ａ、３３ｂの構成繊維に導電性ポリマー２０、４０を含む導電性繊維を用いる形態を採ることもできる。
【００６５】
また、導電性ポリマー２０、４０は、フェルト層１７、３７や接着剤層１４、１６、３４、３６にも含ませることもできる。
【００６６】
このように、繊維質バッキング１９、穴あき樹脂バッキング３９の他に、該制電性防音カーペット１１、３１を構成する表面繊維基材１２、３２、パイル１３ａ、１３ｂ、３３ａ、３３ｂ、フェルト層１７、３７、或いは接着剤層１４、１６、３４、３６に導電性ポリマー２０、４０を含ませることで、該制電性防音カーペット１１、３１の静電気のキャパシタは飛躍的に向上し、人体に帯電した静電気はより効果的に除去されることになる。
【００６７】
また、本発明の制電性防音カーペット１１、３１における繊維質バッキング１９又は穴あき樹脂バッキング３９は、下記化学式に示す金属フタロシアニン化合物またはそれらの誘導体を含む形態を採ることもできる。尚、式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属）である。
【００６８】
【化１】
2009106365.tif 000003
【００６９】
フタロシアニン化合物またはそれらの誘導体を含む形態としては、繊維質バッキング１９の繊維質シートの構成繊維として、フタロシアニン化合物またはそれらの誘導体をを担持した天然繊維、合成繊維、半合成繊維または再生繊維を混紡したもの、または穴あき樹脂バッキング３９を構成する樹脂中に、フタロシアニン化合物またはそれらの誘導体をを担持した天然繊維、合成繊維、半合成繊維または再生繊維を配合したものが挙げられる。フタロシアニン化合物またはそれらの誘導体は、消臭、抗アレルギー機能に優れており、該フタロシアニン化合物またはそれらの誘導体を含むことで、得られる制電性防音カーペットは、消臭、抗アレルギー機能を持つことになる。
【図面の簡単な説明】
【００７０】
【図１】本発明の制電性防音カーペットを示す要部拡大断面図である。
【図２】本発明の制電性防音カーペットの別例を示す要部拡大断面図である。
【図３】図２に示す制電性防音カーペットを製造する製造装置を示す模式図である。
【図４（ａ）】図２に示す制電性防音カーペットを製造する製造装置であって、多数のピンと凹部を有する型を示す模式図である。
【図４（ｂ）】図２に示す制電性防音カーペットを製造する製造装置であって、型内に樹脂を流し込んだ状態を示す模式図である。
【図４（ｃ）】図２に示す制電性防音カーペットを製造する製造装置であって、型内に樹脂を加熱して半ゲル化させた状態を示す模式図である。
【図４（ｄ）】図２に示す制電性防音カーペットを製造する製造装置であって、型内の半ゲル化させた樹脂上に表面繊維基材を置いた状態を示す模式図である。
【図４（ｅ）】図２に示す制電性防音カーペットを製造する製造装置であって、型内の半ゲル化させた樹脂上に置いた表面繊維基材を押型で押圧することで、多数の貫通孔とズレ防止用スパイクとを有する穴あき樹脂バッキングの形成と穴あき樹脂バッキングと表面繊維基材の圧着を同時に行った状態を示す模式図である。
【図４（ｆ）】図２に示す制電性防音カーペットを製造する製造装置であって、型を冷却することで、穴あき樹脂バッキングに形成した多数の貫通孔とズレ防止用スパイクの形状を固定した状態を示す模式図である。
【図５】従来の制電性防音カーペットを示す要部拡大断面図である。
【符号の説明】
【００７１】
１２、３２・・・表面繊維基材
１３ａ、１３ｂ、３３ａ、３３ｂ・・・パイル
１４、１６、３４、３６・・・接着剤層
１９・・・繊維質バッキング
２０、４０・・・導電性ポリマー
３９・・・穴あき樹脂バッキング
【図１】
2009106365.tif 000004
【図２】
2009106365.tif 000005
【図３】
2009106365.tif 000006
【図４（ａ）】
2009106365.tif 000007
【図４（ｂ）】
2009106365.tif 000008
【図４（ｃ）】
2009106365.tif 000009
【図４（ｄ）】
2009106365.tif 000010
【図４（ｅ）】
2009106365.tif 000011
【図４（ｆ）】
2009106365.tif 000012
【図５】
2009106365.tif 000013